(57)【要約】【課題】漆喰の配合について従来技術にはみられない改良を加えることにより、漆喰に必要とされる耐久性及び防汚性の向上を目的とし、漆喰が有している問題を解消する。【解決手段】消石灰を主成分とする漆喰に粉末状の酸化チタンと粒状の大理石を混合した材料に、水及び油を混入することを特徴とする。また、前記酸化チタンをルチル型酸化チタンとし、前記大理石を寒水石とする。さらに、前記水をイオン水とし、前記油を鉱物油又はジエステルとする。【特許請求の範囲】
【請求項１】
消石灰を主成分とする漆喰に粉末状の酸化チタンと粒状の大理石を混合した材料に、水及び油を混入することを特徴とする漆喰。
【請求項２】
前記酸化チタンをルチル型酸化チタンとし、前記大理石を寒水石としたことを特徴とする請求項１に記載の漆喰。
【請求項３】
前記水をイオン水とし、前記油を鉱物油としたことを特徴とする請求項１又は２に記載の漆喰。
【請求項４】
前記水をイオン水とし、前記油をジエステルとしたことを特徴とする請求項１又は２に記載の漆喰。
【発明の詳細な説明】
【０００１】
【発明の属する技術分野】
本発明は、屋根、壁等に施工される漆喰に関し、特に、漆喰に必要とされる耐久性及び防汚性の向上を目的として改良された漆喰に関する。
【０００２】
【従来の技術】
漆喰は、従来から壁塗りの素材として一般的に用いられており、消石灰にすさ、フノリ等を加えて水練りした左官材料である。
【０００３】
施工された漆喰屋根、漆喰壁等は、機械的な強度とともに、耐久性、耐火性、防汚性、防水性等の特質が要求され、しかも長期間にわたりこれらの特質が保持されることが重要な条件となっている。
【０００４】
漆喰に必要とされる特質を向上させることを目的として、上述した一般的な漆喰の材料以外に各種の材料を配合させた漆喰が考えられている。かかる漆喰の配合に関する先行技術としては、特許公開公報に記載されたものが以下のとおり存在する。
▲１▼「屋根及壁漆喰製造法」（特開昭５３−１３７２２７号）
石膏、消石灰、かきの貝殻粉末、植物油を浸透させたウールすさ、ふのりの粉末、白セメント、メトローズを混合
▲２▼「漆喰」（特開昭５４−１３５３７号）
漆喰の主原料中に、殻（かき貝）の粉末を混入
▲３▼「漆喰」（特開昭５４−４３９３０号）
漆喰の主原料中に、植物油等の油を混入
▲４▼「漆喰」（特開平５−１３２３４９号）
石灰、フノリ、すさ、貝灰等を混合した材料に、焙焼した卵の殻の粉末を混入
▲５▼「漆喰」（特開２００１−１４６４５９号）
石灰、フノリ、すさ等の材料に、牛骨粉を混入
▲６▼「消臭・防汚内外装仕上げ材」（特開平１１−２６４２２４号）
漆喰などの持つ呼吸性、調湿性を阻害することなく消臭機能を付加した無機質内外装仕上げ材を提供
▲７▼「屋根材」（特開２０００−１７７８４号）
セメントを主成分とする屋根材において、その少なくとも表面層に酸化チタンの粉末を含有
【０００５】
【発明が解決しようとする課題】
従来の漆喰屋根、漆喰壁等は、時間の経過にともなって、耐久性が低下するとともに、表面の汚れが目立つようになるという問題を有している。
【０００６】
そこで、本発明は、漆喰の配合について従来技術にはみられない改良を加えることにより、漆喰に必要とされる耐久性及び防汚性の向上を目的とし、漆喰が有している上記問題を解消する。
【０００７】
【課題を解決するための手段】
前記目的を達成するために、請求項１にかかる発明は、消石灰を主成分とする漆喰に粉末状の酸化チタンと粒状の大理石を混合した材料に、水及び油を混入する構成を採用したのである。
【０００８】
また、請求項２にかかる発明は、前記酸化チタンをルチル型酸化チタンとし、前記大理石を寒水石としたのである。
【０００９】
さらに、請求項３にかかる発明は、前記水をイオン水とし、前記油を鉱物油としたのである。
【００１０】
加えて、請求項４にかかる発明は、前記水をイオン水とし、前記油をジエステルとしたのである。
【００１１】
【発明の実施の形態】
本発明に用いられる酸化チタンは、光触媒として利用できることが知られている。酸化チタンは、それ自体無害であり、その光触媒反応においては光源に太陽光が利用でき、固体表面で強い酸化力を発現して多くの有機物をその最終状態まで酸化させる。このため、酸化チタンは、防汚、防臭、抗菌又は有害物の無毒化といった、環境浄化の目的にも有効に機能すると考えられる。
【００１２】
本発明にかかる漆喰材料は、粉末状の酸化チタンを配合することにより、施工された漆喰屋根、漆喰壁等の表面に付いた汚れが、表面における光酸化や水の光吸着によって浮き上がり、防汚性の向上を図ることができる。
【００１３】
酸化チタンは、アナターゼ型、ルチル型などのいずれであってもよいが、本願出願人による研究の結果、ルチル型酸化チタンが漆喰の配合材料としては好ましいことが判明した。特に、ルチル型酸化チタンの中でも、ＴｉＯ２％（９５）、比重（４．２）、着色力（１，８２０）、吸油量ｇ／１００ｇ（２２）からなる酸化チタンが、優れた分散性と光沢の特性を有することから、漆喰の配合材料として最適である。
【００１４】
また、本発明にかかる漆喰材料は、粒状の大理石を配合することにより、機械的な強度の向上に寄与する。
【００１５】
大理石は、本願出願人による研究の結果、漆喰の主成分の消石灰によくなじみ結合力の増強、すなわち機械的な強度の向上に寄与することから、１ｍｍ角の寒水石（結晶質石灰岩の石材名）が、漆喰の配合材料として最適である。
【００１６】
本発明にかかる漆喰材料に混入される水は、水道水、イオン水（アルカリイオン水、マイナスイオン水）などのいずれであってもよいが、本願出願人による研究の結果、水道水に含まれている塩素が除去されたイオン水を使用すると、水のクラスターが非常に小さいため表面がきめ細かくなり、しかも耐久性の向上を図ることができる。
【００１７】
本発明にかかる漆喰材料に混入される油は、植物油、鉱物油、化学合成油などのいずれであってもよいが、純度１００％の鉱物油を使用した場合、漆喰材料の混錬が良くなるため漆喰材料の間隙に十分浸透してひび割れを防止でき、しかも耐久性の向上を図ることができる。
【００１８】
また、本願出願人による研究の結果、ジエステルを使用した場合、上述したように鉱物油と同様の効果が得られるばかりでなく、更に漆喰材料に配合した酸化チタンの酸化反応がよくなるとともに、漆喰屋根、漆喰壁等の表面に防食皮膜を形成して酸性雨の吸収を防ぎ、表面のつやがよくなるという効果が得られるため、本発明にかかる漆喰材料に混入される油として最適である。
【００１９】
ここで、ジエステル（Ｒ１−ＯＯＣ（Ｒ２）ＣＯＯ−Ｒ１）とは、化学合成油の成分の一種であって、分子内に２個のエステル結合を持つことを特徴とし、例えば、ジェットエンジン油として実用化されているものである。
【００２０】
【実施例】以下、実施例について詳細に説明するが、本発明はこれにより限定されるものではない。
【００２１】
【表１】
2004115279.tif 000002
【００２２】
表１に示すような配合比で、消石灰と粉末状の酸化チタンと粒状の寒水石とを調整した漆喰材料に、イオン水を加えて混錬した後、鉱物油を加えて更に混錬して耐久性及び防汚性を高めた漆喰が製造される。なお、イオン水及び鉱物油の配合重量は、温度・湿度等の条件に応じて適宜変更することができる。
【００２３】
【表２】
2004115279.tif 000003
【００２４】
表２に示すような配合比で、消石灰と粉末状の酸化チタンと粒状の寒水石とを調整した漆喰材料に、イオン水を加えて混錬した後、ジエステルを加えて更に混錬して耐久性及び防汚性を高めた漆喰が製造される。なお、イオン水及びジエステルの配合重量は、温度・湿度等の条件に応じて適宜変更することができる。
【００２５】
【発明の効果】
以上のように、本発明によれば、消石灰を主成分とする漆喰に粉末状の酸化チタンと粒状の大理石を混合した材料に、水及び油を混入する構成を採用したため、従来の漆喰に比較して施工された漆喰屋根、漆喰壁等の耐久性及び防汚性の向上を図ることができる。